(57)【要約】【課題】優れた耐摩耗性、電導性、摺動性及び低摩擦性を有し、嵌合部の摩擦係数が低く、挿入時の負荷を小さくすることができると共に、接続部品同士を押しつける接圧力が小さい場合においても電気接点を十分に確保できる接続部品用導電部材及びその簡便な製造方法を提供する。【解決手段】金属基材の少なくとも一部に粗化ニッケルめっき処理を施し、金属基材の表面に凹凸形状を有する粗状ニッケルめっき層を形成させる第一工程と、粗状ニッケルめっき層の少なくとも一部に錫めっき処理、銀めっき処理又は金めっき処理を施す第二工程と、を含むこと、を特徴とする接続部品用導電部材の製造方法。【選択図】図１
2015187303.tif 000002
【特許請求の範囲】
【請求項１】
金属基材の少なくとも一部に粗化ニッケルめっき処理を施し、前記金属基材の表面に凹凸形状を有する粗状ニッケルめっき層を形成させる第一工程と、
前記粗状ニッケルめっき層の少なくとも一部に錫めっき処理、銀めっき処理又は金めっき処理を施す第二工程と、を含むこと、
を特徴とする接続部品用導電部材の製造方法。
【請求項２】
前記粗状ニッケルめっき層の表面の算術平均粗さＲａが０．１０μｍ以上であること、
を特徴とする請求項１に記載の接続部品用導電部材の製造方法。
【請求項３】
前記金属基材に銅又は銅合金を用い、
前記第一工程の予備処理として、前記金属基材の少なくとも一部に、銀ストライクめっき、銅ストライクめっき、金ストライクめっき、パラジウムストライクめっき、ニッケルストライクめっきの群から選ばれる１または２以上のストライクめっきを施すこと、
を特徴とする請求項１又は２に記載の接続部品用導電部材の製造方法。
【請求項４】
前記金属基材にアルミニウム又はアルミニウム合金を用い、
前記第一工程の予備処理として、前記金属基材の少なくとも一部に、一次ジンケート処理と、亜鉛剥離処理と、二次ジンケート処理と、を施すこと、
を特徴とする請求項１又は２に記載の接続部品用導電部材の製造方法。
【請求項５】
前記第二工程の予備処理として、前記粗状ニッケルめっき層にニッケルめっきを施すこと、
を特徴とする請求項１〜４のいずれかに記載の接続部品用導電部材の製造方法。
【請求項６】
金属基材と、粗状ニッケルめっき層と、錫めっき層、銀めっき層又は金めっき層と、をそれぞれ有する接続部品用導電部材であって、
前記銀めっき層又は前記金めっき層は、前記粗状ニッケルめっき層を介して前記金属基材の表面に形成され、
前記粗状ニッケルめっき層の表面の算術平均粗さＲａが０．１０μｍ以上であること、
を特徴とする接続部品用導電部材。
【発明の詳細な説明】
【技術分野】
【０００１】
本発明は接続部品用導電部材及びその製造方法に関し、より具体的には、優れた耐摩耗性、電導性、摺動性及び低摩擦性を有すると共に、接続部品同士を押しつける接圧力が小さい場合においても電気接点を十分に確保できる接続部品用導電部材及びその簡便な製造方法に関する。
【背景技術】
【０００２】
近年、自動車、産業機器及び各種民生機器における電装化が急速に進んでおり、電装部品同士を繋ぐ接続部品（コネクタ）の数が増加している。ここで、電装部品を組み込む空間は限られていることから、当該電装部品に関する接続部品（例えば、コネクタ用端子等）についても小型軽量化が求められている。
【０００３】
しかしながら、接続部品の小型化は接続部において電導性に寄与する有効な接触面積を低減させる。例えば、オス端子とメス端子の組み合わせからなる嵌合型端子においては、オス端子とメス端子の接触面積が減少し、接続部品としての性能低下（接触抵抗の上昇）が生じることとなる。
【０００４】
ここで、例えば電気接点同士を押しつける接圧力を大きくすることで、接触抵抗を減少させることが考えられるが、当該接圧力の増加は端子を挿入する際の変形抵抗やせん断抵抗を増加させる。この結果、接続部品に求められる挿入力が増加し、接続部品を使用した組立作業の効率を低下させたり、嵌合ミスによる電気的接続劣化が生じたりする原因となる。
【０００５】
これに対し、例えば特許文献１（特開２００６−１８３０６８号公報）においては、Ｃｕ板条からなる母材の表面に、Ｃｕ含有量が２０〜７０ａｔ％で平均の厚さが０．２〜３．０μｍのＣｕ−Ｓｎ合金被覆層と平均の厚さが０．２〜５．０μｍのＳｎ被覆層がこの順に形成され、その材料表面はリフロー処理されていて、少なくとも一方向における算術平均粗さＲａが０．１０μｍ以上で、全ての方向における算術平均粗さＲａが３．０μｍ以下であり、前記Ｓｎ被覆層の表面に前記Ｃｕ−Ｓｎ合金被覆層の一部が露出して形成され、前記Ｃｕ−Ｓｎ合金被覆層の材料表面露出面積率が３〜７５％であることを特徴とする接続部品用導電材料が提案されている。
【０００６】
上記特許文献１に記載の接続部品用導電材料においては、特に嵌合型端子用として、摩擦係数を低く抑えることができるので、例えば自動車等において多極コネクタに使用した場合、オス、メス端子の嵌合時の挿入力が低く、組立作業を効率よく行うことができる。また、高温雰囲気下で長時間保持されても、腐食環境下においても、あるいは振動環境下においても電気的信頼性（低接触抵抗）を維持できる、としている。
【先行技術文献】
【特許文献】
【０００７】
【特許文献１】特開２００６−１８３０６８号公報
【発明の概要】
【発明が解決しようとする課題】
【０００８】
近年の電気自動車やプラグインハイブリッド車等の普及に伴い、家庭用充電装置及び急速充電装置等の充電装置の普及も進んでいる。自動車と充電装置とを連結する充電コネクタの端子は、高電圧及び高電流下での使用に加え、数万回にも及ぶ抜き差し動作に耐えなければならない。
【０００９】
ここで、上記特許文献１に記載の接続部品用導電材料は、基本的に銅基板の上に錫めっきを施したものであり、耐摩耗性及び導電性が十分でないことが想定される。加えて、特定の表面粗さを有する銅基板に対してめっき等の処理をする必要があるため、適用の汎用性に乏しい。
【００１０】
以上のような従来技術における問題点に鑑み、本発明の目的は、優れた耐摩耗性、電導性、摺動性及び低摩擦性を有し、嵌合部の摩擦係数が低く、挿入時の負荷を小さくすることができると共に、接続部品同士を押しつける接圧力が小さい場合においても電気接点を十分に確保できる接続部品用導電部材及びその簡便な製造方法を提供することにある。
【課題を解決するための手段】
【００１１】
本発明者は上記目的を達成すべく、接続部品用導電部材及びその製造方法について鋭意研究を重ねた結果、優れた耐摩耗性、電導性、摺動性及び低摩擦性を有すると共に、接続部品同士を押しつける接圧力が小さい場合においても電気接点を十分に確保できる接続部品用導電部材を得るには、凹凸形状を有する粗状ニッケルめっき層に対して銀めっき処理又は金めっき処理を施すことが極めて有効であることを見出し、本発明に到達した。
【００１２】
即ち、本発明は、
金属基材の少なくとも一部に粗化ニッケルめっき処理を施し、前記金属基材の表面に凹凸形状を有する粗状ニッケルめっき層を形成させる第一工程と、
前記粗状ニッケルめっき層の少なくとも一部に錫めっき処理、銀めっき処理又は金めっき処理を施す第二工程と、を含むこと、
を特徴とする接続部品用導電部材の製造方法を提供する。
【００１３】
本発明の接続部品用導電部材の製造方法においては、前記粗状ニッケルめっき層の表面の算術平均粗さＲａが０．１０μｍ以上であること、が好ましい。粗状ニッケルめっき層のＲａを０．１０以上とすることで、接続部品用導電部材の最表面が粗状となる。この結果、接続部品用導電部材を使用する際の押しつけ荷重に偏りが生じた場合でも、十分な電気接点を確保することができる。
【００１４】
本発明の接続部品用導電部材の製造方法においては、粗状ニッケルめっき処理によって接続部品用導電部材の表面形状を制御することができるため、当該目的のために金属基材の表面粗さを調整する必要がない。この結果、種々の金属基材を用いることができ、極めて簡便に接続部品用導電部材を製造することができる。
【００１５】
また、本発明の接続部品用導電部材の製造方法においては、前記金属基材に銅又は銅合金を用い、前記第一工程の予備処理として、前記金属基材の少なくとも一部に、銀ストライクめっき、銅ストライクめっき、金ストライクめっき、パラジウムストライクめっき、ニッケルストライクめっきの群から選ばれる１または２以上のストライクめっきを施すこと、が好ましい。
【００１６】
上記各種ストライクめっき処理によって形成されるストライクめっき層は、連続する膜形状であっても、本発明の効果を損なわない範囲で、粒状や島状の不連続な膜形状であってもよい。後者の場合、粒状及び島状部分が部分的に連続していてもよい。ストライクめっき層の厚さは０．０１〜０．５μｍであることが好ましい。なお、第一工程の粗化ニッケルめっき処理によって、極めて薄いストライクめっき層の上に粗状ニッケルめっき層が形成され、概略的には単一の粗状ニッケルめっき層が得られる。
【００１７】
また、本発明の接続部品用導電部材の製造方法においては、前記金属基材にアルミニウム又はアルミニウム合金を用い、前記第一工程の予備処理として、前記金属基材の少なくとも一部に、一次ジンケート処理と、亜鉛剥離処理と、二次ジンケート処理と、を施すこと、が好ましい。
【００１８】
ジンケート処理とは、アルミニウム基材にめっき処理を施す際の前処理として、アルミニウム基材をジンケート液に浸せきして亜鉛を置換析出（亜鉛置換）させる処理である。アルミニウム基材の表面には強固な酸化被膜が存在しており、基本的にはめっき層を形成させることが困難であるが、ジンケート処理を施して表面に亜鉛を置換析出（亜鉛置換）させることで、第一工程によって良好な粗状ニッケルめっき層を形成させることができる。ここで、ジンケート処理を２回施すことで（ダブルジンケート処理）、より良好な粗状ニッケルめっき層を形成させることができる。
【００１９】
更に、本発明の接続部品用導電部材の製造方法においては、前記第二工程の予備処理として、前記粗状ニッケルめっき層にニッケルめっきを施すこと、が好ましい。粗状ニッケルめっき層にニッケルめっきを施すことによって、粗状ニッケルめっき層の粗度を調整することができると共に、はんだ濡れ性等の電気的特性以外の特性を向上させることができる。
【００２０】
本発明の接続部品用導電部材は、
金属基材と、粗状ニッケルめっき層と、錫めっき層、銀めっき層又は金めっき層と、をそれぞれ有する接続部品用導電部材であって、
前記銀めっき層又は前記金めっき層は、前記粗状ニッケルめっき層を介して前記金属基材の表面に形成され、
前記粗状ニッケルめっき層の表面の算術平均粗さＲａが０．１０μｍ以上であること、
を特徴とする、接続部品用導電部材を提供する。
【００２１】
本発明の金属基材に用いる金属は、電導性を有している限り特に限定されず、例えば、アルミニウム及びアルミニウム合金、鉄及び鉄合金、チタン及びチタン合金、ステンレス、銅及び銅合金等を挙げることができるが、なかでも、電導性・熱伝導性・展延性に優れているという理由から、銅及び銅合金を用いることが好ましく、軽量であるという理由から、アルミニウム及びアルミニウム合金を用いることが好ましい。
【００２２】
上記粗状ニッケルめっき層の厚さは、０．５〜１０μｍであること、が好ましい。１０μｍ超であると、曲げ加工時やプレス加工時にクラックが発生しやすくなり、また生産性が悪くなる。０．５μｍ未満であると、Ｒａ０．１０μｍ以上の十分な粗度を得られない。
【００２３】
粗状ニッケルめっき層の粗度を調整及びはんだ濡れ性等の電気的特性以外の特性を向上させることを目的として、粗状ニッケルめっき層にニッケルめっき層を形成させることができるが、当該ニッケルめっき層の厚さは１０μｍ未満とすることが好ましい。ニッケルめっき層の厚さを１０μｍ未満とすることで、曲げ加工時のクラック発生を抑制することができる。
【００２４】
上記銀めっき層の厚さは、０．１〜５０μｍであること、が好ましい。５０μｍ超であると銀の使用量が増えて経済的ではなく、生産性も悪くなり、０．１μｍ未満であると、銀の電気的特性を十分に得られない。
【００２５】
銀めっき層は基本的に一定の厚さを有するが、本発明の効果を損なわない範囲で、部分的に薄くなっていたり厚くなっていたりしてもよい。また、銀めっき層のビッカース硬度は、本発明の効果を損なわない限り特に限定されないが、１０ＨＶ〜２５０ＨＶであることが好ましい。
【００２６】
上記金めっき層の厚さは、０．０５〜５μｍであること、が好ましい。５μｍ超であると金の使用量が増えて経済的ではなく、生産性も悪くなる。０．０５μｍ未満であると、金の電気的特性を十分に得られない。
【００２７】
金めっき層は基本的に一定の厚さを有するが、本発明の効果を損なわない範囲で、部分的に薄くなっていたり厚くなっていたりしてもよい。また、金めっき層のビッカース硬度は、本発明の効果を損なわない限り特に限定されないが、６０ＨＶ〜２５０ＨＶであることが好ましい。
ここで、上記の金ストライクめっき層は、金合金ストライクめっき層を含む概念である。金合金としては本発明の効果を損なわない範囲で従来公知の種々の金合金を用いることができ、例えば、Ａｕ−Ｎｉ合金、Ａｕ−Ｃｏ合金、Ａｕ−Ｎｉ−Ｗ合金、Ｎｉ−Ｐｄ−Ａｕ合金、Ａｕ−Ｃｕ合金、Ａｕ−Ａｓ合金、Ａｕ−Ａｇ合金、Ａｕ−Ｓｎ合金、Ａｕ−Ｉｎ合金、Ａｕ−Ｆｅ合金、Ａｕ−Ｚｎ合金、Ａｕ−Ｍｎ合金、Ａｕ−Ｐｂ合金、Ａｕ−Ｐ合金、Ａｕ−Ｐｄ合金、Ａｕ−Ｃｒ合金、Ａｕ−Ｃｄ合金、Ａｕ−Ｇａ合金、Ａｕ−Ｓｉ合金、Ａｕ−Ｇｅ合金、Ａｕ−Ｐｔ合金、Ａｕ−Ｃｕ−Ｎｉ合金、Ａｕ−Ｃｏ−Ｗ合金、Ａｕ−Ａｇ−Ｓｂ合金、Ａｕ−Ａｇ−Ｚｎ合金、Ａｕ−Ａｇ−Ｐｄ−Ｐｔ合金等を挙げることができる。
【００２８】
本発明の接続部品用導電部材においては、錫めっき層、銀めっき層又は金めっき層は粗状ニッケルめっき層又はニッケルめっき層に対して冶金的に接合され、粗状ニッケルめっき層は金属基材に対して冶金的に接合されていることが好ましい。冶金的な接合とは、アンカー効果等の機械的接合や接着剤等の異種接合層を介して接合されているのではなく、お互いの金属同士が直接接合されていることを意味する。冶金的な接合とは結晶学的整合（エピタキシー）による接合を当然に含む概念であり、本発明において、銀めっき層又は金めっき層と粗状ニッケルめっき層又はニッケルめっき層、及び、粗状ニッケルめっき層と金属基材とは、互いに結晶学的整合（エピタキシー）による接合が達成されていることが好ましい。
【００２９】
また、本発明の接続部品用導電部材においては、錫めっき層、銀めっき層又は金めっき層と金属基材との間にニッケルめっき層及び／又は粗状ニッケルめっき層が存在するため、金属基材（例えば銅又は銅合金）から錫めっき層、銀めっき層又は金めっき層への金属基材に起因する金属（例えば銅）の拡散（乃至は置換）が抑えられ、錫めっき層、銀めっき層又は金めっき層の経時変化を抑制することができる。
【００３０】
また、本発明の接続部品用導電部材においては、粗状ニッケルめっき層のＲａを０．１０以上とすることで、接続部品用導電部材の最表面が粗状となる。この結果、接続部品用導電部材を使用する際の押しつけ荷重に偏りが生じた場合でも、十分な電気接点を確保することができる。
【００３１】
更に、本発明の接続部品用導電部材においては、最表面が錫めっき層、銀めっき層又は金めっき層となっており、優れた耐摩耗性、電導性、摺動性及び低摩擦性を発現することができる。
【００３２】
なお、本発明の接続部品用導電部材は、上記本発明の接続部品用導電部材の製造方法によって好適に製造することができる。
【発明の効果】
【００３３】
本発明の接続部品用導電部材及びその製造方法によれば、優れた耐摩耗性、電導性、摺動性及び低摩擦性を有し、嵌合部の摩擦係数が低く、挿入時の負荷を小さくすることができると共に、接続部品同士を押しつける接圧力が小さい場合においても電気接点（マルチコンタクト）を十分に確保できる接続部品用導電部材及びその簡便な製造方法を提供することができる。
【図面の簡単な説明】
【００３４】
【図１】本発明の接続部品用導電部材の製造方法の工程図である。
【図２】本発明の接続部品用導電部材の一例を示す概略断面図である。
【図３】実施例１及び比較例１で得られた接続部品用導電部材の表面粗さ測定結果を示す線図である。
【図４】実施例１で得られた接続部品用導電部材表面の電子顕微鏡写真である。
【図５】実施例２で得られた接続部品用導電部材表面の電子顕微鏡写真である。
【図６】比較例１で得られた接続部品用導電部材表面の電子顕微鏡写真である。
【図７】比較例２で得られた接続部品用導電部材表面の電子顕微鏡写真である。
【図８】実施例１で得られた接続部品用導電部材の接触抵抗値の測定結果である。
【図９】実施例２で得られた接続部品用導電部材の接触抵抗値の測定結果である。
【図１０】比較例１で得られた接続部品用導電部材表面の接触抵抗値の測定結果である。
【図１１】比較例２で得られた接続部品用導電部材表面の接触抵抗値の測定結果である。
【図１２】実施例３で得られた接続部品用導電部材表面の走査電子顕微鏡写真である。
【図１３】比較例３で得られた接続部品用導電部材表面の走査電子顕微鏡写真である。
【図１４】実施例４で得られた接続部品用導電部材表面の走査電子顕微鏡写真である。
【図１５】比較例４で得られた接続部品用導電部材表面の走査電子顕微鏡写真である。
【図１６】実施例３で得られた接続部品用導電部材表面の接触抵抗測定結果である。
【図１７】比較例３で得られた接続部品用導電部材表面の接触抵抗測定結果である。
【発明を実施するための形態】
【００３５】
以下、図面を参照しながら本発明の接続部品用導電部材及びその製造方法の代表的な実施形態について詳細に説明するが、本発明はこれらのみに限定されるものではない。なお、以下の説明では、同一または相当部分には同一符号を付し、重複する説明は省略する場合がある。また、図面は、本発明を概念的に説明するためのものであるから、表された各構成要素の寸法やそれらの比は実際のものとは異なる場合もある。
【００３６】
≪接続部品用導電部材の製造方法≫
図１は、本発明の接続部品用導電部材の製造方法の工程図である。本発明の接続部品用導電部材の製造方法は、金属基材の少なくとも一部に粗化ニッケルめっき処理を施し、金属基材の表面に凹凸形状を有する粗状ニッケルめっき層を形成させる第一工程（Ｓ０１）と、当該粗状ニッケルめっき層の少なくとも一部に錫めっき処理、銀めっき処理又は金めっき処理を施す第二工程（Ｓ０２）と、を含んでいる。
【００３７】
また、本発明の接続部品用導電部材の製造方法においては、第一工程（Ｓ０１）の予備処理として、金属基材が銅又は銅合金の場合はストライクめっき処理を施すことが好ましく、金属基材がアルミニウム又はアルミニウム合金の場合はジンケート処理を施すことが好ましい。
【００３８】
更に、本発明の接続部品用導電部材の製造方法においては、第一工程（Ｓ０１）の後処理として、第一工程（Ｓ０１）で形成させた粗状ニッケルめっき層に対してニッケルめっき処理を施すことが好ましい。
【００３９】
金属基材に用いる金属は、電導性を有している限り特に限定されず、例えば、アルミニウム及びアルミニウム合金、鉄及び鉄合金、チタン及びチタン合金、ステンレス、銅及び銅合金等を挙げることができるが、なかでも、電導性・熱伝導性・展延性に優れているという理由から、銅及び銅合金を用いることが好ましく、軽量であることからアルミニウム及びアルミニウム合金を用いることが好ましい。
【００４０】
洗浄処理及び酸処理等の前処理を施した金属基材に対して、第一工程（Ｓ０１）の予備処理であるストライクめっき処理又はジンケート処理を施し、当該予備処理後の金属基材に対して第一工程（Ｓ０１）で粗化ニッケルめっき処理を施し、当該粗化ニッケルめっき処理で形成させた粗状ニッケルめっき層に対して必要に応じて更にニッケルめっき処理を施し、その後、第二工程（Ｓ０２）で錫めっき処理、銀めっき処理又は金めっき処理を施すことによって、接続部品用導電部材を得ることができる。以下、各処理について詳細に説明する。
【００４１】
（１）洗浄処理
洗浄工程は、任意の工程であり、図１には示していないが、金属基材の表面を洗浄する工程である。ここでは、本発明の効果を損なわない範囲で従来公知の種々の洗浄処理液及び処理条件を用いることができる。
【００４２】
洗浄処理液には一般的な浸漬脱脂溶液や電解脱脂溶液を使用することができ、例えば、アルカリ塩及び界面活性剤等で構成される浴を用いて洗浄処理を施すことができる。
【００４３】
具体的には、シアン化アルカリ塩：１０〜１００ｇ／Ｌ、アルカリ塩：１０〜５０ｇ／Ｌ、界面活性剤：０．１〜１０ｇ／Ｌ、キレート剤：５〜５０ｇ／Ｌで構成される浴を用い、浴温を２０〜７０℃として、金属基材を１０〜６０秒間浸漬する。陽極にはステンレス鋼、チタン白金板、及び酸化イリジウム等の不溶性陽極を用いて、陰極電流密度２〜５Ａ／ｄｍ２で陰極電解脱脂を行うことができる。
【００４４】
なお、アルカリ塩としては、例えば、第三リン酸ナトリウム、炭酸ナトリウム、メタケイ酸ナトリウムまたはオルトケイ酸ナトリウム等を用いることができる。
【００４５】
（２）酸処理
酸処理は、任意の工程であり、図１には示していないが、金属基材の表面を洗浄する工程である。酸処理には、硫酸、塩酸、及び硝酸等の非酸化性の酸を用いることができ、非酸化性の酸を３〜５０％に希釈した一般的な酸洗浄液を好適に用いることができる。
【００４６】
（３）粗化ニッケルめっき処理（第一工程（Ｓ０１））の予備処理
粗化ニッケルめっき処理（第一工程（Ｓ０１））の予備処理として、金属基材が銅又は銅合金の場合はストライクめっき処理を施すことが好ましく、金属基材がアルミニウム又はアルミニウム合金の場合はジンケート処理を施すことが好ましい。
【００４７】
（３−１）ストライクめっき処理
ストライクめっき処理は、金属基材と粗状ニッケルめっき層との密着性を改善するために施される処理であり、金属基材の少なくとも一部に、銀ストライクめっき、銅ストライクめっき、金ストライクめっき、パラジウムストライクめっき、ニッケルストライクめっきの群から選ばれる１または２以上のストライクめっきを施すものである。
【００４８】
（Ａ）銀ストライクめっき
銀ストライクめっき浴としては、例えば、シアン化銀及びシアン化銀カリウム等の銀塩と、シアン化カリウム及び塩化カリウム等の電導塩と、を含むものを用いることができる。
【００４９】
銀ストライクめっき処理には、本発明の効果を損なわない範囲で従来公知の種々の銀めっき手法を用いることができるが、通常の銀めっきと比較して、めっき浴中の銀塩の濃度を低く、電導塩の濃度を高くすることが好ましい。
【００５０】
銀ストライクめっき処理に好適に用いることができる銀ストライクめっき浴は、銀塩と、シアン化アルカリ塩と、電導塩と、により構成され、必要に応じて添加剤が添加されていてもよい。各構成要素の好適な使用量は、銀塩：１〜１０ｇ／Ｌ、シアン化アルカリ塩：８０〜２００ｇ／Ｌ、電導塩：０〜１００ｇ／Ｌ、添加剤：０〜１０００ｐｐｍである。
【００５１】
銀塩としては、例えば、シアン化銀、ヨウ化銀、酸化銀、硫酸銀、硝酸銀、塩化銀等が挙げられ、電導塩としては、例えば、シアン化カリウム、シアン化ナトリウム、ピロリン酸カリウム、ヨウ化カリウム、チオ硫酸ナトリウム等が挙げられる。
【００５２】
添加剤としては金属添加剤及び／又は有機添加剤を用いることができる。また、金属添加剤としては、アンチモン（Ｓｂ）、セレン（Ｓｅ）、テルル（Ｔｅ）等を例示でき、有機添加剤としては、ベンゼンスルホン酸等の芳香族スルホン酸系化合物、メルカプタン類等を例示することができる。
【００５３】
銀ストライクめっき浴の浴温度、陽極材料、電流密度等の銀ストライクめっき条件は、用いるめっき浴及び必要とするめっき厚さ等に応じて適宜設定することができる。例えば、陽極材料には、可溶性陽極や、ステンレス鋼、チタン白金板、及び酸化イリジウム等の不溶性陽極を用いることが好ましい。また、好適なめっき条件としては、浴温：１５〜５０℃、電流密度：０．５〜５Ａ／ｄｍ２、処理時間：５〜６０秒を例示することができる。
【００５４】
なお、銀ストライクめっきは金属基材の全面に施してもよく、第一工程（Ｓ０１）において粗状ニッケルめっきを形成させたい領域のみに施してもよい。
【００５５】
（Ｂ）銅ストライクめっき
銅ストライクめっき浴には、酸性浴とアルカリ性浴のどちらを用いてもよい。
【００５６】
酸性浴は銅塩及び酸により構成され、添加剤が添加されてもよい。銅塩には、例えば、硫酸銅及びスルファミン酸銅等を用いることができる。酸には、例えば、硫酸及びスルファミン酸等を用いることができる。添加剤には、例えば、硫黄化合物（チオ尿素、ジスルホン塩、メルカプトベンゾチアゾール等）、有機化合物（ポリオキシエチレングリコールエーテル、ポリエチレングリコール等）、及びセレン化合物等を用いることができる。
【００５７】
銅ストライクめっき処理に好適に用いることができる酸性浴の各構成要素の好適な使用量は、銅塩：６０〜２００ｇ／Ｌ、酸：３０〜２００ｇ／Ｌ、添加剤：０〜１００ｐｐｍである。
【００５８】
アルカリ性浴にはシアン系浴を用いることができ、シアン系浴は銅塩、シアン化アルカリ塩及び電導塩により構成され、添加剤が添加されてもよい。銅塩には、例えば、シアン化銅等を用いることができる。シアン化アルカリ塩には、例えば、シアン化カリウム及びシアン化ナトリウム等を用いることができる。電導塩には、例えば、炭酸カリウム及び炭酸ナトリウム等を用いることができる。添加剤には、例えば、ロッシェル塩、亜セレン酸カリウム、亜セレン酸ナトリウム、チオシアン酸カリウム、酢酸鉛、酒石酸鉛等を用いることができる。
【００５９】
銅ストライクめっき処理に好適に用いることができるシアン系浴の各構成要素の好適な使用量は、銅塩：１０〜８０ｇ／Ｌ、シアン化アルカリ酸：２０〜５０ｇ／Ｌ、電導塩：１０〜５０ｇ／Ｌ、添加剤：０〜６０ｇ／Ｌである。
【００６０】
銅ストライクめっき浴の浴温度、陽極材料、電流密度等の銅ストライクめっき条件は、用いるめっき浴及び必要とするめっき厚さ等に応じて適宜設定することができる。例えば、陽極材料には、電解銅等の可溶性陽極、及び／又は、ステンレス鋼、チタン白金板、酸化イリジウム等の不溶性陽極等を用いることが好ましい。また、好適なめっき条件としては、浴温：２５〜７０℃、電流密度：０．１〜６．０Ａ／ｄｍ２、処理時間：５〜６０秒を例示することができる。
【００６１】
なお、銅ストライクめっきは金属基材の全面に施してもよく、第一工程（Ｓ０１）において粗状ニッケルめっきを形成させたい領域のみに施してもよい。
【００６２】
（Ｃ）金ストライクめっき
金ストライクめっき浴としては、例えば、金塩、電導塩、キレート剤及び結晶成長剤を含むものを用いることができる。また、金ストライクめっき浴には光沢剤が添加されていてもよい。
【００６３】
金塩には、例えば、シアン化金、シアン化第一金カリウム、シアン化第二金カリウム、亜硫酸金ナトリウム及びチオ硫酸金ナトリウム等を用いることができる。電導塩には、例えば、クエン酸カリウム、リン酸カリウム、ピロリン酸カリウム及びチオ硫酸カリウム等を用いることができる。キレート剤には、例えば、エチレンジアミン四酢酸及びメチレンホスホン酸等を用いることができる。結晶成長剤には、例えば、コバルト、ニッケル、タリウム、銀、パラジウム、錫、亜鉛、銅、ビスマス、インジウム、ヒ素及びカドミウム等を用いることができる。なお、ｐＨ調整剤として、例えば、ポリリン酸、クエン酸、酒石酸、水酸化カリウム及び塩酸等を添加してもよい。
【００６４】
金ストライクめっき処理に好適に用いることができる金ストライクめっき浴の各構成要素の好適な使用量は、金塩：１〜１０ｇ／Ｌ、電導塩：０〜２００ｇ／Ｌ、キレート剤：０〜３０ｇ／Ｌ、結晶成長剤：０〜３０ｇ／Ｌである。
【００６５】
金ストライクめっき浴の浴温度、陽極材料、電流密度等の金ストライクめっき条件は、用いるめっき浴及び必要とするめっき厚さ等に応じて適宜設定することができる。例えば、陽極材料には、チタン白金板及び酸化イリジウム等の不溶性陽極等を用いることが好ましい。また、好適なめっき条件としては、浴温：２０〜４０℃、電流密度：０．５〜５．０Ａ／ｄｍ２、処理時間：５〜６０秒、ｐＨ：０．５〜７．０を例示することができる。
【００６６】
なお、金ストライクめっきは金属基材の全面に施してもよく、第一工程（Ｓ０１）において粗状ニッケルめっきを形成させたい領域のみに施してもよい。
【００６７】
（Ｄ）パラジウムストライクめっき
パラジウムストライクめっき浴としては、例えば、パラジウム塩及び電導塩を含むものを用いることができる。また、パラジウムストライクめっき浴には光沢剤が添加されていてもよい。
【００６８】
上記のパラジウム塩には、例えば、塩化パラジウム、硝酸パラジウム、硫酸パラジウム、ジクロロテトラアンミンパラジウム、ジアミノジクロロパラジウム等を用いることができる。電導塩には、例えば、リン酸カリウム、ピロリン酸カリウム、塩化アンモニウム、クエン酸アンモニウム、硝酸アンモニウム、硝酸ナトリウム、クエン酸カリウム等を用いることができる。キレート剤には、例えば、エチレンジアミン四酢酸及びメチレンホスホン酸等を用いることができる。
【００６９】
光沢剤としては、サッカリンナトリウム、ベンゼンスルホン酸ナトリウム、ベンゼンスルホミド、ブチンジオール、ベンゾアルデヒドスルホン酸ナトリウム等を例示することができる。
【００７０】
パラジウムストライクめっき処理に好適に用いることができるパラジウムストライクめっき浴の各構成要素の好適な使用量は、パラジウム塩：０．５〜２０ｇ／Ｌ、電導塩：５０〜２００ｇ／Ｌ、光沢剤：０〜５０ｇ／Ｌである。
【００７１】
パラジウムストライクめっき浴の浴温度、陽極材料、電流密度等のパラジウムストライクめっき条件は、用いるめっき浴及び必要とするめっき厚さ等に応じて適宜設定することができる。例えば、陽極材料には、チタン白金板及び酸化イリジウム等の不溶性陽極等を用いることが好ましい。また、好適なめっき条件としては、浴温：２０〜５０℃、電流密度：０．１〜５．０Ａ／ｄｍ２、処理時間：１〜６０秒を例示することができる。
【００７２】
なお、パラジウムストライクめっきは金属基材の全面に施してもよく、第一工程（Ｓ０１）において粗化ニッケルめっきを形成させたい領域のみに施してもよい。
【００７３】
（Ｅ）ニッケルストライクめっき
ニッケルストライクめっき浴としては、例えば、ニッケル塩、陽極溶解促進剤及びｐＨ緩衝剤を含むものを用いることができる。また、ニッケルストライクめっき浴には添加剤が添加されていてもよい。
【００７４】
ニッケル塩には、例えば、硫酸ニッケル、スルファミン酸ニッケル及び塩化ニッケル等を用いることができる。陽極溶解促進剤には、例えば、塩化ニッケル及び塩酸等を用いることができる。ｐＨ緩衝剤には、例えば、ホウ酸、酢酸ニッケル及びクエン酸等を用いることができる。添加剤には、例えば、１次光沢剤（サッカリン、ベンゼン、ナフタレン（ジ、トリ）、スルホン酸ナトリウム、スルホンアミド、スルフィン酸等）、２次光沢剤（有機化合物：ブチンジオール、クマリン、アリルアルデヒドスルホン酸等、金属塩：コバルト、鉛、亜鉛等）及びピット防止剤（ラウリル硫酸ナトリウム等）等を用いることができる。
【００７５】
ニッケルストライクめっき処理に好適に用いることができるニッケルストライクめっき浴の各構成要素の好適な使用量は、ニッケル塩：２００〜６００ｇ／Ｌ、陽極溶解促進剤：０〜３００ｇ／Ｌ、ｐＨ緩衝剤：０〜５０ｇ／Ｌ、添加剤：０〜２０ｇ／Ｌである。
【００７６】
ニッケルストライクめっき浴の浴温度、陽極材料、電流密度等のニッケルストライクめっき条件は、用いるめっき浴及び必要とするめっき厚さ等に応じて適宜設定することができる。例えば、陽極材料には、電解ニッケル、カーボナイズドニッケル、デポライズドニッケル、サルファニッケル等の可溶性陽極等を用いることが好ましい。また、好適なめっき条件としては、浴温：２０〜７０℃、電流密度：０．１〜１５．０Ａ／ｄｍ２、処理時間：５〜６０秒、ｐＨ：０．５〜４．５を例示することができる。
【００７７】
なお、ニッケルストライクめっきは金属基材の全面に施してもよく、第一工程（Ｓ０１）において粗状ニッケルめっきを形成させたい領域のみに施してもよい。
【００７８】
上記各種ストライクめっきは１種類のみを施しても、複数のストライクめっきを積層させてもよい。また、金属基材の表面状態により、ストライクめっき処理なしでも粗状ニッケルめっきの密着状況が良好となる場合は、当該ストライクめっき処理を省略することができる。
【００７９】
（３−２）ジンケート処理
上述の通り、ジンケート処理とは、アルミニウム基材にめっき処理を施す際の前処理として、アルミニウム基材をジンケート液に浸せきして亜鉛を置換析出（亜鉛置換）させる処理である。アルミニウム基材の表面には強固な酸化被膜が存在しており、基本的にはめっき層を形成させることが困難であるが、ジンケート処理を施して表面に亜鉛を置換析出（亜鉛置換）させることで、第一工程によって良好な粗状ニッケルめっき層を形成させることができる。ここで、ジンケート処理を２回施すことで（ダブルジンケート処理）、より良好な粗状ニッケルめっき層を形成させることができる。
【００８０】
ジンケート処理に用いる処理液としては、例えば、水酸化ナトリウムと酸化亜鉛を含むものを用いることができる。また、粗状ニッケルめっき層の密着性を強化するために、ニッケルや鉄を、ロッシェル塩を錯化剤として添加してもよい。
【００８１】
ジンケート処理に好適に用いることができる処理液の各構成要素の好適な使用量は、酸化亜鉛：５〜５０ｇ／Ｌ、水酸化ナトリウム：３０〜５００ｇ／Ｌである。また、好適に用いることができる処理条件は、処理液温度：１５〜２５℃、処理時間：１０〜６０秒である。
【００８２】
一次ジンケート処理を施した後に亜鉛剥離処理を施し、その後、二次ジンケート処理を施すことによってより良好な粗状ニッケルめっき層を形成させることができる。亜鉛剥離処理には、例えば、１００〜５００ｍｌ／Ｌの硝酸希釈液等の亜鉛剥離液を用いることができ、液温：１５〜３０℃、処理時間：１０〜６０秒の処理条件を用いることができる。なお、金属基材の表面状態により、ジンケート処理なしでも粗状ニッケルめっきの密着状況が良好となる場合は、当該ジンケート処理を省略することができる。
【００８３】
（４）粗化ニッケルめっき処理（第一工程（Ｓ０１））
粗化ニッケルめっき処理は、接続部品用導電部材の表面に凹凸を付与することを目的とし、金属基材と錫めっき層、銀めっき層又は金めっき層との間において、算術平均粗さＲａが０．１０μｍ以上である粗状ニッケルめっき層を形成させる処理である。加えて、粗状ニッケルめっき層は、金属基材と錫めっき層、銀めっき層又は金めっき層との間において、金属基材を構成する元素と銀又は金との拡散及び反応を防止するバリア層として機能する。金属基材と錫めっき層、銀めっき層又は金めっき層との間に粗状ニッケルめっき層が存在することで、金属基材を構成する元素と銀又は金との拡散及び反応に伴う金属間化合物の形成による、錫めっき層、銀めっき層又は金めっき層の脆化を抑制することができる。
【００８４】
粗化ニッケルめっき浴としては、例えば、ニッケル金属塩、陽極溶解促進剤、ｐＨ緩衝剤、及び塩化物を含むものを用いることができる。ここで、塩化物を多く含むことが粗化ニッケルめっき浴の特徴である。また、粗化ニッケルめっき浴には添加剤が添加されていてもよい。
【００８５】
ニッケル金属塩には、例えば、硫酸ニッケル、塩化ニッケル、スルファミン酸ニッケル等を用いることができる。陽極溶解促進剤には、例えば、塩化ニッケル及び塩酸等を用いることができる。ｐＨ緩衝剤には、例えば、ホウ酸、酢酸ニッケル及びクエン酸等を用いることができる。添加剤には、例えば、１次光沢剤（サッカリン、ベンゼン、ナフタレン（ジ、トリ）スルホン酸ナトリウム、スルホンアミド、スルフィン酸等）、２次光沢剤（有機化合物：ブチンジオール、クマリン、アリルアルデヒドスルホン酸等、金属塩：コバルト、鉛、亜鉛等）、及びピット防止剤（ラウリル硫酸ナトリウム等）等を用いることができる。
【００８６】
粗化ニッケルめっき処理に好適に用いることができる粗化ニッケルめっき浴の各構成要素の好適な使用量は、ニッケル金属塩：２４０〜６００ｇ／Ｌ、陽極溶解促進剤：０〜３００ｇ／Ｌ、ｐＨ緩衝剤：２０〜４０ｇ／Ｌ、塩化物：５０〜３００ｇ／Ｌ、添加剤：０〜５ｇ／Ｌである。
【００８７】
粗化ニッケルめっき浴の浴温度、陽極材料、電流密度等の粗化ニッケルめっき条件は、用いる粗化めっき浴及び必要とするめっき厚さ等に応じて適宜設定することができる。例えば、陽極材料には、電解ニッケル、カーボナイズドニッケル、デポライズドニッケル、サルファニッケル等の可溶性陽極及びステンレス板、チタン白金板、酸化イリジウム板等の不溶性陽極を用いることができる。また、好適なめっき条件としては、浴温：３０〜６０℃、電流密度：０．５〜５．０Ａ／ｄｍ２、処理時間：５〜１０００秒、ｐＨ：０．５〜４．５を例示することができる。ｐＨ範囲はニッケルめっき処理と同じでよい。
【００８８】
なお、粗化ニッケルめっき処理によって形成される粗状ニッケルめっき層は、連続する膜形状であることが好ましく、当該粗状ニッケルめっき層の厚さは０．５〜１０μｍであることが好ましい。０．５μｍ未満であるとバリア効果に乏しく、１０μｍより厚いと曲げ加工時にクラックが発生しやすくなる。なお、粗状ニッケルめっき層は、本発明の効果を損なわない範囲で、粒状や島状の不連続な膜形状であってもよい。後者の場合、粒状及び島状部分が部分的に連続していてもよい。
【００８９】
（５）ニッケルめっき処理
ニッケルめっき処理は、第一工程（Ｓ０１）によって形成された粗状ニッケルめっき層に対して施す処理であり、粗状ニッケルめっき層の粗度の調整及びはんだ濡れ性等の電気的特性以外の特性を向上させることが目的である。粗状ニッケルめっき層の表面に形成させるニッケルめっき層の厚さは、１０μｍ未満とすることが好ましい。ニッケルめっき層の厚さを１０μｍ未満とすることで、曲げ加工時のクラック発生を抑制することができる。
【００９０】
ニッケルめっき浴としては、例えば、ニッケル塩、陽極溶解促進剤及びｐＨ緩衝剤を含むものを用いることができる。また、ニッケルめっき浴には添加剤が添加されていてもよい。
【００９１】
ニッケル塩には、例えば、硫酸ニッケル、スルファミン酸ニッケル及び塩化ニッケル等を用いることができる。陽極溶解促進剤には、例えば、塩化ニッケル及び塩酸等を用いることができる。ｐＨ緩衝剤には、例えば、ホウ酸、酢酸ニッケル及びクエン酸等を用いることができる。添加剤には、例えば、１次光沢剤（サッカリン、ベンゼン、ナフタレン（ジ、トリ）スルホン酸ナトリウム、スルホンアミド、スルフィン酸等）、２次光沢剤（有機化合物：ブチンジオール、クマリン、アリルアルデヒドスルホン酸等、金属塩：コバルト、鉛、亜鉛等）、及びピット防止剤（ラウリル硫酸ナトリウム等）等を用いることができる。
【００９２】
ニッケルめっき処理に好適に用いることができるニッケルめっき浴の各構成要素の好適な使用量は、ニッケル塩：２００〜６００ｇ／Ｌ、陽極溶解促進剤：０〜３００ｇ／Ｌ、ｐＨ緩衝剤：２０〜５０ｇ／Ｌ、添加剤：０〜２０ｇ／Ｌである。
【００９３】
ニッケルめっき浴の浴温度、陽極材料、電流密度等のニッケルめっき条件は、用いるめっき浴及び必要とするめっき厚さ等に応じて適宜設定することができる。例えば、陽極材料には、電解ニッケル、カーボナイズドニッケル、デポライズドニッケル、サルファニッケル等の可溶性陽極等を用いることが好ましい。また、好適なめっき条件としては、浴温：２０〜７０℃、電流密度：０．１〜１５．０Ａ／ｄｍ２、処理時間：１０〜５００００秒、ｐＨ：０．５〜４．５を例示することができる。
【００９４】
なお、ニッケルめっき層は、本発明の効果を損なわない範囲で、粒状や島状の不連続な膜形状であってもよい。後者の場合、粒状及び島状部分が部分的に連続していてもよい。
【００９５】
（６）錫めっき処理、銀めっき処理又は金めっき処理（第二工程（Ｓ０２））
本発明の接続部品用導電部材の最表面は錫めっき層、銀めっき層又は金めっき層であり、粗状ニッケルめっき層又はニッケルめっき層の表面に錫めっき層、銀めっき層又は金めっき層が形成される。なお、錫めっき層、銀めっき層又は金めっき層は、粗状ニッケルめっき層又はニッケルめっき層の全面に形成させてもよく、任意の一部分に形成させてもよい。
【００９６】
（６−１）錫めっき処理
錫めっき処理には、本発明の効果を損なわない範囲で従来公知の種々の錫めっき手法を用いることができる。
【００９７】
錫めっき処理に用いることができるめっき浴には酸性浴、中性浴及びアルカリ性浴が存在するが、いずれの浴も好適に用いることができる。酸性浴としては硫酸浴及び有機スルホン酸浴、中性浴としてはピロリン酸浴及びグルコン酸浴、アルカリ性浴としてはスズ酸カリウム浴及びスズ酸ナトリウム浴を例示することができる。好適な使用量は、金属スズ：２０〜７０ｇ／Ｌ、遊離酸：５０〜３００ｇ／Ｌである。
【００９８】
めっき浴の浴温度、陽極材料、電流密度等のめっき条件は、用いるめっき浴及び必要とするめっき厚さ等に応じて適宜設定することができる。例えば、陽極材料には、錫やチタン白金板・酸化イリジウム等の不溶性陽極を用いることができる。また、好適なめっき条件としては、浴温：１５〜５５℃、電流密度：０．５〜３０．０Ａ／ｄｍ２、ｐH：０〜１２を例示することができ、０．０１〜５０μｍの厚さを有する錫めっき層を形成させることが好ましい。
【００９９】
（６−２）銀めっき処理
銀めっき処理には、本発明の効果を損なわない範囲で従来公知の種々の銀めっき手法を用いることができるが、銀ストライクめっきと比較して、めっき浴中の銀塩の濃度を高く、電導塩の濃度を低くすることが好ましい。
【０１００】
銀めっき処理に好適に用いることができる銀めっき浴は、銀塩と、シアン化アルカリ塩と、電導塩と、により構成され、必要に応じて添加剤が添加されていてもよい。各構成要素の好適な使用量は、銀塩：３０〜１２０ｇ／Ｌ、シアン化アルカリ塩：１〜１５０ｇ／Ｌ、電導塩：０〜２００ｇ／Ｌ、添加剤：０〜１０００ｐｐｍである。
【０１０１】
銀塩としては、例えば、シアン化銀、シアン化銀カリウム、ヨウ化銀、酸化銀、硫酸銀、硝酸銀、塩化銀等を用いることができる。シアン化アルカリ塩としては、例えば、シアン化カリウム及びシアン化ナトリウム等を用いることができる。電導塩としては、例えば、シアン化カリウム、シアン化ナトリウム、ピロリン酸カリウム、ヨウ化カリウム、チオ硫酸ナトリウム等を用いることができる。
【０１０２】
添加剤としては、例えば、金属添加剤（アンチモン、セレン、テルル等）及び有機添加剤（芳香族スルホン酸系化合物、芳香族イミド系化合物等）を用いることができる。
【０１０３】
めっき浴の浴温度、陽極材料、電流密度等のめっき条件は、用いるめっき浴及び必要とするめっき厚さ等に応じて適宜設定することができる。例えば、陽極材料には、銀、ステンレス鋼、チタン白金板、酸化イリジウム等の不溶性陽極及び銀板（可溶性陽極）を用いることができる。また、好適なめっき条件としては、浴温：２０〜６０℃、電流密度：０．５〜５．０Ａ／ｄｍ２、処理時間：５〜６０秒を例示することができ、０．１〜５０μｍの厚さを有する銀めっき層を形成させることが好ましい。
【０１０４】
（６−３）金めっき処理
金めっき処理には、本発明の効果を損なわない範囲で従来公知の種々の金めっき手法を用いることができるが、金ストライクめっきと比較して、めっき浴中の金塩の濃度を高く、電導塩の濃度を低くすることが好ましい。
【０１０５】
金めっき処理に好適に用いることができる金めっき浴は、金塩と、電導塩と、錯化剤とにより構成され、必要に応じて光沢剤が添加されていてもよい。各構成要素の好適な使用量は、金塩：０．５〜１０ｇ／Ｌ、電導塩：５０〜２００ｇ／Ｌ、錯化剤：１０〜１００ｇ／Ｌ、光沢剤：０．１〜５ｐｐｍである。
【０１０６】
金塩としては、例えば、シアン化金、塩化金、ヨウ化金、臭化金等を用いることができる。電導塩としては、例えば、クエン酸カリウム、リン酸カリウム等を用いることができる。
【０１０７】
錯化剤としては、例えば、ロッシェル塩、ＥＤＴＡ等を用いることができる。光沢剤としては、例えば、金属添加剤（アンチモン、セレン、テルル等）及び有機添加剤（芳香族スルホン酸系化合物、芳香族イミド系化合物等）を用いることができる。
【０１０８】
めっき浴の浴温度、陽極材料、電流密度等のめっき条件は、用いるめっき浴及び必要とするめっき厚さ等に応じて適宜設定することができる。例えば、陽極材料には、ステンレス鋼、チタン白金板、酸化イリジウム板等の不溶性陽極を用いることができる。また、好適なめっき条件としては、浴温：３０〜５０℃、電流密度：０．１〜５．０Ａ／ｄｍ２、処理時間：５〜２００秒を例示することができ、０．０５〜５μｍの厚さを有する金めっき層を形成させることが好ましい。
【０１０９】
≪接続部品用導電部材≫
図２は、本発明の接続部品用導電部材の実施形態の一例における概略断面図である。接続部品用導電部材１は、金属基材２の表面に粗状ニッケルめっき層４を介して銀めっき層６、金めっき層８又は錫めっき層１０が形成されている。
【０１１０】
金属基材２と粗状ニッケルめっき層４との密着性を改善するために、金属基材２に銀ストライクめっき、銅ストライクめっき、金ストライクめっき、パラジウムストライクめっき、ニッケルストライクめっきの群から選ばれる１または２以上のストライクめっきを施し、ストライクめっき層（図示せず）を形成させる場合がある。当該ストライクめっき層は連続する膜形状であっても、本発明の効果を損なわない範囲で、粒状や島状の不連続な膜形状であってもよい。後者の場合、粒状及び島状部分が部分的に連続していてもよい。なお、ストライクめっき条件によっては、ストライクめっき層の識別が困難な場合も存在する。ストライクめっき層の厚さは０．０１〜０．５μｍであることが好ましい。
【０１１１】
金属基材２がアルミニウム又はアルミニウム合金である場合、金属基材２と粗状ニッケルめっき層４との密着性を改善するために、金属基材２にジンケート処理を施す場合がある。なお、ジンケート処理領域（図示せず）については認識が困難な場合も存在する。
【０１１２】
金属基材２の金属は、電導性を有している限り特に限定されず、例えば、アルミニウム及びアルミニウム合金、鉄及び鉄合金、チタン及びチタン合金、ステンレス、銅及び銅合金等を挙げることができるが、なかでも、電導性・熱伝導性・展延性に優れているという理由から、銅及び銅合金を用いることが好ましく、軽量であるという理由から、アルミニウム及びアルミニウム合金を用いることが好ましい。
【０１１３】
粗状ニッケルめっき層４の表面の算術平均粗さＲａは０．１０μｍ以上であること、が好ましい。粗状ニッケルめっき層のＲａが０．１０以上であることで、接続部品用導電部材１の最表面が粗状となる。この結果、接続部品用導電部材１を使用する際の押しつけ荷重に偏りが生じた場合でも、十分な電気接点を確保することができる。また、粗状ニッケルめっき層４の最大高さＲｚ１．０μｍ以上であればよい。なお、Ｒａ及びＲｚはＪＩＳ  Ｂ０６０１：２００１準拠であり、それらの上限については、製品組立工程に差障りの無い範囲（例えば半田付け工程などがある場合はＲａ１μｍ未満等）で設定可能である。
【０１１４】
粗状ニッケルめっき層４の表面に、更にニッケルめっき層（図示せず）が形成されていてもよい。粗状ニッケルめっき層４にニッケルめっきを施すことによって、粗状ニッケルめっき層４の粗度を調整することができると共に、はんだ濡れ性等の電気的特性以外の特性を向上させることができる。
【０１１５】
粗状ニッケルめっき層４の表面（粗状ニッケルめっき層４にニッケルめっき処理を施す場合はニッケルめっき層の表面）には、銀めっき層６、金めっき層８又は錫めっき層１０が形成されている。
【０１１６】
銀めっき層６の厚さは、０．１〜５０μｍであること、が好ましい。５０μｍ超であると銀の使用量が増えて経済的ではなく、生産性も悪くなり、０．１μｍ未満であると、銀の電気的特性を十分に得られない。銀めっき層６は基本的に一定の厚さを有するが、本発明の効果を損なわない範囲で、部分的に薄くなっていたり厚くなっていたりしてもよい。また、銀めっき層６のビッカース硬度は、本発明の効果を損なわない限り特に限定されないが、１０ＨＶ〜２５０ＨＶであることが好ましい。
【０１１７】
金めっき層８の厚さは、０．０５〜５μｍであること、が好ましい。５μｍ超であると金の使用量が増えて経済的ではなく、生産性も悪くなる。０．０５μｍ未満であると、金の電気的特性を十分に得られない。金めっき層８は基本的に一定の厚さを有するが、本発明の効果を損なわない範囲で、部分的に薄くなっていたり厚くなっていたりしてもよい。また、金めっき層８のビッカース硬度は、本発明の効果を損なわない限り特に限定されないが、６０ＨＶ〜２５０ＨＶであることが好ましい。
【０１１８】
錫めっき層１０の厚さは、０．０１〜５０μｍであること、が好ましい。５０μｍ超であると生産性が悪くなり、０．０１μｍ未満であると、錫の電気的特性を十分に得られない。錫めっき層１０は基本的に一定の厚さを有するが、本発明の効果を損なわない範囲で、部分的に薄くなっていたり厚くなっていたりしてもよい。
【０１１９】
接続部品用導電部材１においては、銀めっき層６、金めっき層８又は錫めっき層１０と金属基材２との間に粗状ニッケルめっき層４が存在するため、金属基材２を構成する元素と銀又は金との拡散及び、反応に伴う金属間化合物の形成による銀めっき層６、金めっき層８又は錫めっき層１０の脆化を極めて効果的に抑制することができる。
【０１２０】
従来、接続端子には軸受性及び加工性に優れたリフロー錫めっきが多く用いられてきたが、耐摩耗性に乏しい、電気抵抗が高い、といった問題が存在した。これに対し、接続部品用導電部材１においては、最表面が銀めっき層６、金めっき層８又は錫めっき層１０となっており、銀めっき層６、金めっき層８又は錫めっき層１０が有する優れた耐摩耗性、低い電気抵抗、及び良好な耐熱性等を利用することができる。
【０１２１】
更に、摺動摩耗が顕著な領域の最表面を銀めっき層６、金めっき層８又は錫めっき層１０とすることで、例えば、摺動摩耗によって飛散したリフロー錫めっき層の破片を原因とする、発火及び感電等の重大な事故を防止することができる。接続部品用導電部材１の最表層は、Ｒａ０．１０μｍ以上で、Ｒｚ１．０μｍ以上であるのが好ましい。
【０１２２】
以上、本発明の代表的な実施形態について説明したが、本発明はこれらのみに限定されるものではなく、種々の設計変更が可能であり、それら設計変更は全て本発明の技術的範囲に含まれる。
【実施例】
【０１２３】
≪実施例１≫
金属基板として市販の銅板（厚さ０．５ｍｍ、めっき面積０．１ｄｍ２）を用い、以下の工程で各種めっき層を形成させた。
【０１２４】
シアン化ナトリウム３０ｇ／Ｌ、水酸化ナトリウム３０ｇ／Ｌ、キレート剤２０ｇ／Ｌを含む浴を用い、陽極材料をステンレス板、陰極材料を銅材とし、浴温室温、電圧３Ｖで３０秒間、陰極電解脱脂処理を施した（洗浄処理）。次に、洗浄処理後の銅板を室温の５％硫酸に５秒間浸漬した（酸処理）。
【０１２５】
次に、３００ｇ／Ｌのスルファミン酸ニッケル、９０ｇ／Ｌの塩化ニッケル・６水和物、１００ｇ／Ｌの塩化カリウム、１０ｇ／Ｌのホウ酸、及び０．２ｇ／Ｌのラウリル硫酸ナトリウムを含む粗化ニッケルめっき浴を用い、陽極材料をサルファニッケル板、陰極材料を洗浄処理後の銅板として、浴温：５０℃、４Ａ／ｄｍ２の条件で２分間処理を施して、厚さ１μｍのニッケルめっき層を形成させた（粗化ニッケル処理（第一工程））。
【０１２６】
次に、シアン化銀４０ｇ／Ｌ、シアン化カリウム３０ｇ／Ｌ、炭酸カリウム３０ｇ／Ｌ、水酸化カリウム３０ｇ／Ｌ、酒石酸アンチモニルカリウム三水和物２．５ｇ／Ｌの浴で、陽極材料としてチタン白金板、陰極材料として粗化ニッケルめっきを施した銅板を用いて、浴温３０℃、電流密度４Ａ／ｄｍ２の条件で５０秒間の処理を施し、厚さ２μｍの硬質銀めっきを形成させた（銀めっき処理（第二工程））。
【０１２７】
［評価］
・  表面粗さ測定
上記粗化ニッケルめっき処理後の試料について、表面粗さ（算術平均粗さＲａ）を測定した。なお、当該測定にはオリンパス株式会社製の走査型共焦点レーザ顕微鏡（ＯＬＳ３１００）を使用した。得られたデータ及びＲａの値を図３に示した。
【０１２８】
（２）表面形状の観察
上記のようにして作製した接続部品用導電部材について、株式会社日立ハイテクノロジーズ製の走査電子顕微鏡ＳＵ１５１０を用いて表面形状を観察した。
【０１２９】
（３）接触抵抗の測定
上記のようにして作製した接続部品用導電部材について、接触抵抗を測定した。測定条件は、使用プローブ：ＳＫ材＋ニッケル下地金めっき、測定開始荷重：０．５Ｎ、測定終了荷重：４０Ｎ、測定回数：１０回である。
【０１３０】
≪実施例２≫
上記粗化ニッケルめっき処理の後、４０ｇ／Ｌのシアン化銀、３０ｇ／Ｌのシアン化カリウム、３０ｇ／Ｌの炭酸カリウムを含む銀めっき浴を用い、陽極材料としてチタン白金板、陰極材料として粗化ニッケルめっきを施した銅板を用いて、浴温３０℃、電流密度４Ａ／ｄｍ２の条件で５０秒間の処理を施し、厚さ２μｍの軟質銀めっき層を形成させた（軟質銀めっき処理）以外は、実施例１と同様にして接続部品用導電部材を作製し、各種評価を行った。
【０１３１】
≪実施例３≫
上記粗化ニッケルめっき処理の時間を調整して厚さ約３μｍのニッケルめっき層を形成させた後、３０ｇ／Ｌの硫酸錫、５０ｇ／Ｌの硫酸、３０ｇ／Ｌのクレゾールスルホン酸を含む光沢錫めっき液を用い、陽極材料に錫板、陰極材料を粗化ニッケルめっき処理後の材料として、浴温：２０℃、電流密度：１Ａ／ｄｍ２の条件で６０秒間の錫めっき処理を施し、１μｍの錫めっき層を形成させた以外は、実施例１と同様にして接続部品用導電部材を作製し、各種評価を行った。得られたＲａの値及び動摩擦係数を表１に示す。なお、動摩擦係数は新東科学(株)製摩擦摩耗試験機ＨＥＩＤＯＮ−１４を用い、荷重５０ｇｆ、移動速度６０ｍｍ／分、移動距離１０ｍｍの条件にて計測した。
【０１３２】
≪実施例４≫
上記粗化ニッケルめっき処理の後、４０ｇ／Ｌのシアン化銀、３０ｇ／Ｌのシアン化カリウム、及び３０ｇ／Ｌの炭酸カリウムを含む銀めっき浴を用い、陽極材料をチタン白金板、陰極材料を銀ストライクめっき処理後めっき材として、浴温：３０℃、電流密度：１Ａ／ｄｍ２の条件で３０秒間の処理を施し、０．５μｍの銀めっき層を形成させた以外は、実施例１と同様にして接続部品用導電部材を作製し、各種評価を行った。得られたＲａの値及び動摩擦係数を表１に示す。なお、動摩擦係数は新東科学(株)製摩擦摩耗試験機ＨＥＩＤＯＮ−１４を用い、荷重５０ｇｆ、移動速度６０ｍｍ／分、移動距離１０ｍｍの条件にて計測した。
【０１３３】
≪比較例１≫
実施例１に記載の洗浄処理及び酸処理の後、粗化ニッケルめっき処理ではなく一般的なニッケルめっき処理を施した。具体的には、３００ｇ／Ｌのスルファミン酸ニッケル、５ｇ／Ｌの塩化ニッケル・６水和物、１０ｇ／Ｌのホウ酸、及び０．２ｇ／Ｌのラウリル硫酸ナトリウムを含むニッケルめっき浴を用い、陽極材料をサルファニッケル板、陰極材料を酸処理後の銅板として、浴温：５０℃、４Ａ／ｄｍ２の条件で２分間の処理を施して、厚さ１μｍのニッケルめっき層を形成させた。ここで、実施例１と同様に、ニッケルめっき層を形成させた試料の表面粗さを測定した。得られたデータ及びＲａの値を図３に示した。
【０１３４】
次に、シアン化銀４０ｇ／Ｌ、シアン化カリウム３０ｇ／Ｌ、炭酸カリウム３０ｇ／Ｌ、水酸化カリウム３０ｇ／Ｌ、酒石酸アンチモニルカリウム三水和物２．５ｇ／Ｌの浴で、陽極材料としてチタン白金板、陰極材料として粗化ニッケルめっきを施した銅板を用いて、浴温３０℃、電流密度４Ａ／ｄｍ２の条件で５０秒間の処理を施し、厚さ２μｍの硬質銀めっきを形成させて（銀めっき処理）、接続部品用導電部材を作製し、各種評価を行った。得られた算術平均粗さＲａを表１に示す。
【０１３５】
≪比較例２≫
比較例１に記載のニッケルめっき処理の後、４０ｇ／Ｌのシアン化銀、３０ｇ／Ｌのシアン化カリウム、３０ｇ／Ｌの炭酸カリウムを含む銀めっき浴を用い、陽極材料としてチタン白金板、陰極材料として粗化ニッケルめっきを施した銅板を用いて、浴温３０℃、電流密度４Ｖ／ｄｍ２の条件で５０秒間の処理を施し、厚さ２μｍの軟質銀めっき層を形成させた（軟質銀めっき処理）以外は、比較例１と同様にして接続部品用導電部材を作製し、各種評価を行った。
【０１３６】
≪比較例３≫
比較例１に記載のニッケルめっき処理の後、実施例３と同様にして接続部品用導電部材を作製し、各種評価を行った。得られたＲａの値及び動摩擦係数を表１に示す。なお、動摩擦係数は新東科学(株)製摩擦摩耗試験機ＨＥＩＤＯＮ−１４を用い、荷重５０ｇｆ、移動速度６０ｍｍ／分、移動距離１０ｍｍの条件にて計測した。
【０１３７】
≪比較例４≫
比較例１に記載のニッケルめっき処理の後、実施例４と同様にして接続部品用導電部材を作製し、各種評価を行った。得られたＲａの値及び動摩擦係数を表１に示す。なお、動摩擦係数は新東科学(株)製摩擦摩耗試験機ＨＥＩＤＯＮ−１４を用い、荷重５０ｇｆ、移動速度６０ｍｍ／分、移動距離１０ｍｍの条件にて計測した。
【０１３８】
【表１】
2015187303.tif 000003
【０１３９】
表１に示す結果から、最表面に同種のめっき層を有する実施例と比較例を比較すると、本発明の実施例は表面粗さが大きく、低い動摩擦係数を有していることが分かる。
【０１４０】
また、図３に示す結果から、本発明の実施例に関しては、金属基材の表面に形成させるニッケルめっき層のＲａは０．１７７５μｍと、０．１０μｍ以上の範囲に含まれており、表面が適度に荒れていることが分かる。一方で、通常のニッケルめっき処理を施して得られた比較例１のニッケルめっき層のＲａは０．０４７８μｍと小さく、平滑な表面となっている。
【０１４１】
図４〜図７に、実施例１、２及び比較例１、２で得られた接続部品用導電部材表面の走査電子顕微鏡写真をそれぞれ示す。粗化ニッケルめっき処理を施した実施例１及び２で得られた接続部品用導電部材の表面には顕著な凹凸が観察されるのに対し、一般的なニッケルめっき処理を施した比較例１及び２で得られた接続部品用導電部材の表面は平滑な状態となっている。
【０１４２】
図８〜図１１に、実施例１、２及び比較例１、２で得られた接続部品用導電部材表面の接触抵抗測定結果をそれぞれ示す。各図において、横軸にはプローブの押付け荷重を、縦軸には接触抵抗値をそれぞれ示している。
【０１４３】
本発明の実施例１及び２で得られた接続部品用導電部材においては、押付け荷重が低い場合でも接触抵抗の値がそれ程大きくなっていない。これに対し、比較例１及び比較例２で得られた接続部品用導電部材においては、押付け荷重の低下に伴って接触抵抗値が急激に増加している。当該結果は、本発明の接続部品用導電部材に関して、接続部品同士を押しつける接圧力が小さい場合においても電気接点を十分に確保できるということを示している。
【０１４４】
図１２及び図１３に、実施例３及び比較例３で得られた接続部品用導電部材表面の走査電子顕微鏡写真をそれぞれ示す。粗化ニッケルめっき処理を施した実施例３で得られた接続部品用導電部材の表面には顕著な凹凸が観察されるのに対し、一般的なニッケルめっき処理を施した比較例３で得られた接続部品用導電部材の表面は平滑な状態となっている。
【０１４５】
図１４及び図１５に、実施例４及び比較例４で得られた接続部品用導電部材表面の走査電子顕微鏡写真をそれぞれ示す。粗化ニッケルめっき処理を施した実施例４で得られた接続部品用導電部材の表面には顕著な凹凸が観察されるのに対し、一般的なニッケルめっき処理を施した比較例４で得られた接続部品用導電部材の表面は平滑な状態となっている。
【０１４６】
図１６及び図１７に、実施例３及び比較例３で得られた接続部品用導電部材表面の接触抵抗測定結果をそれぞれ示す。各図において、横軸にはプローブの押付け荷重を、縦軸には接触抵抗値をそれぞれ示している。
【０１４７】
本発明の実施例３で得られた接続部品用導電部材においては、押付け荷重が低い場合でも接触抵抗の値がそれ程大きくなっていない。これに対し、比較例３で得られた接続部品用導電部材においては、押付け荷重の低下に伴って接触抵抗値が急激に増加している。当該結果は、本発明の接続部品用導電部材に関して、接続部品同士を押しつける接圧力が小さい場合においても電気接点を十分に確保できるということを示している。
【符号の説明】
【０１４８】
１・・・接続部品用導電部材、
２・・・金属基材、
４・・・粗状ニッケルめっき層、
６・・・銀めっき層、
８・・・金めっき層、
１０・・・錫めっき層。
【図１】
2015187303.tif 000004
【図２】
2015187303.tif 000005
【図３】
2015187303.tif 000006
【図４】
2015187303.tif 000007
【図５】
2015187303.tif 000008
【図６】
2015187303.tif 000009
【図７】
2015187303.tif 000010
【図８】
2015187303.tif 000011
【図９】
2015187303.tif 000012
【図１０】
2015187303.tif 000013
【図１１】
2015187303.tif 000014
【図１２】
2015187303.tif 000015
【図１３】
2015187303.tif 000016
【図１４】
2015187303.tif 000017
【図１５】
2015187303.tif 000018
【図１６】
2015187303.tif 000019
【図１７】
2015187303.tif 000020